(57)【要約】【課題】本発明の目的は、電極の厚さを薄くした場合であっても、容量が高く、また、電池の充放電全域において抵抗が低く高出力な電池を提供することにある。【解決手段】本発明の特徴は、例えば、以下の通りである。正極と負極を有するリチウム二次電池において、前記正極は、正極活物質としてＮｉとＣｏとＭｎとを含むリチウム酸化物有し、前記負極は、炭素材料とＳｉ系活物質とを有し、前記正極の開始電圧は４．４〜４．２Ｖ、終止電圧は３．７Ｖ〜３．６Ｖであり、前記負極の開始電圧は０．０１〜０．１Ｖ、終止電圧は０．７Ｖ〜１．５Ｖであることを特徴とするリチウム二次電池。【選択図】図３
2016167394.tif 000002
【特許請求の範囲】
【請求項１】
正極と負極を有するリチウム二次電池において、
前記正極は、正極活物質としてＮｉとＣｏとＭｎとを含むリチウム酸化物有し、
前記負極は、炭素材料とＳｉ系活物質とを有し、
前記正極の開始電圧は４．４〜４．２Ｖ、終止電圧は３．７Ｖ〜３．６Ｖであり、
前記負極の開始電圧は０．０１〜０．１Ｖ、終止電圧は０．７Ｖ〜１．５Ｖであることを特徴とするリチウム二次電池。
【請求項２】
請求項１において、
前記負極と前記正極の容量比（負極容量／正極容量）は、１．０〜１．２の範囲であることを特徴とするリチウム二次電池。
【請求項３】
請求項２において、
前記負極中の前記Ｓｉ系負極活物質の割合は、１０ｗｔ％以下であることを特徴とするリチウム二次電池。
【請求項４】
請求項３において、
前記負極は、結着剤を有し、
前記結着剤の引っ張り強度は１００ＭＰａ以上であることを特徴とするリチウムイオン二次電池。
【請求項５】
請求項４において、
前記結着材は、ポリイミド、ポリアミドイミドのいずれか少なくとも一種であり、
分子量は５０００〜５０００００の範囲であることを特徴とするリチウムイオン二次電池。
【発明の詳細な説明】
【技術分野】
【０００１】
本発明は、リチウムイオン電池に関する。
【背景技術】
【０００２】
環境保護、省エネルギーの観点から、エンジンとモーターとを動カ源として併用したハイブリッド自動車が開発，製品化されている。また、将来的には、燃料電池をエンジンの替わりに用いる燃料電池ハイブリッド自動車の開発も盛んになっている。
【０００３】
このハイブリッド自動車のエネルギー源として電気を繰返し充電放電可能な二次電池は必須の技術である。なかでも、リチウムイオン電池は、その動作電圧が高く、高い出力を得やすい高エネルギー密度の特徴を有する電池であり、今後、ハイブリッド自動車の電源として益々重要性が増している。電気自動車へのハイブリッド自動車の用途では、高出力化が重要な課題である。
【０００４】
特許文献１のように電極の厚さを薄くすることにより、電極内のＬｉイオン拡散経路を短くし、出力向上させている。
【先行技術文献】
【特許文献】
【０００５】
【特許文献１】特開平９−９７６２５号
【発明の概要】
【発明が解決しようとする課題】
【０００６】
しかし、特許文献１のように、電極の厚さを薄くする場合、その分の容量を補填するために、例えば正極活物質としてＮｉ、Ｃｏ、Ｍｎを有する正極活物質、特にＮｉの含有量が高い正極活物質が用いられる。これら正極活物質は、電池の電圧３．５Ｖ以下で用いると、抵抗が高いため、部分的に高出力化が難しい領域が存在する。
【０００７】
本発明の目的は、電極の厚さを薄くした場合であっても、容量が高く、また、電池の充放電全域において抵抗が低く高出力な電池を提供することにある。
【課題を解決するための手段】
【０００８】
本発明の特徴は、例えば、以下の通りである。正極と負極を有するリチウム二次電池において、前記正極は、正極活物質としてＮｉとＣｏとＭｎとを含むリチウム酸化物有し、前記負極は、炭素材料とＳｉ系活物質とを有し、前記正極の開始電圧は４．４〜４．２Ｖ、終止電圧は３．７Ｖ〜３．６Ｖであり、前記負極の開始電圧は０．０１〜０．１Ｖ、終止電圧は０．７Ｖ〜１．５Ｖであることを特徴とするリチウム二次電池。
【０００９】
負極として炭素材料とＳｉ系活物質とを用い、電圧を上記範囲にすることで、正極の抵抗が高い範囲を用いることがないため、容量が高く、また、電池の充放電全域において抵抗が低く高出力な電池を提供することができる。
【発明の効果】
【００１０】
本発明により、電極の厚さを薄くした場合であっても、容量が高く、また、電池の充放電全域において抵抗が低く高出力な電池を提供することができる。
【図面の簡単な説明】
【００１１】
【図１】リチウムイオン二次電池の概略図
【図２】正極の内部抵抗と正極の電位の関係
【図３】正極と負極、電池の作動電位の関係
【図４】ある充電状態における負極電位とＳｉ含有量との関係を示す図
【図５】電池を構成する電極体の構成例を示す図
【図６】電極体をシートの間に挟み込む様子を示す図
【図７】シートを熱溶着した様子を示す図
【図８】シートを熱溶着した様子を示す図
【発明を実施するための形態】
【００１２】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更および修正が可能である。
＜リチウムイオン二次電池＞
図１は、本発明の一実施形態に係る電池の内部構造を模式的に表す図である。図１に示す本発明の一実施形態に係る電池１は、正極１０、セパレータ１１、負極１２、電池容器（即ち電池缶）１３、正極集電タブ１４、負極集電タブ１５、内蓋１６、内圧開放弁１７、ガスケット１８、正温度係数（Ｐｏｓｉｔｉｖｅ  ｔｅｍｐｅｒａｔｕｒｅ  ｃｏｅｆｆｉｃｉｅｎｔ；ＰＴＣ）抵抗素子１９、及び電池蓋２０、軸心２１から構成される。電池蓋２０は、内蓋１６、内圧開放弁１７、ガスケット１８、及びＰＴＣ抵抗素子１９からなる一体化部品である。また、軸心２１には、正極１０、セパレータ１１及び負極１２が捲回されている。
【００１３】
セパレータ１１を正極１０及び負極１２の間に挿入し、軸心２１に捲回した電極群を作製する。軸心２１は、正極１０、セパレータ１１及び負極１２を担持できるものであれば、公知の任意のものを用いることができる。電極群は、図１に示した円筒形状の他に、短冊状電極を積層したもの、又は正極１０と負極１２を扁平状等の任意の形状に捲回したもの等、種々の形状にすることができる。電池容器１３の形状は、電極群の形状に合わせ、円筒形、偏平長円形状、扁平楕円形状、角形等の形状を選択してもよい。
【００１４】
電池容器１３の材質は、アルミニウム、ステンレス鋼、ニッケルメッキ鋼製等、非水電解質に対し耐食性のある材料から選択される。また、電池容器１３を正極１０又は負極１２に電気的に接続する場合は、非水電解質と接触している部分において、電池容器１３の腐食やリチウムイオンとの合金化による材料の変質が起こらないように、電池容器１３の材料の選定を行う。
【００１５】
電池容器１３に電極群を収納し、電池容器１３の内壁に負極集電タブ１５を接続し、電池蓋２０の底面に正極集電タブ１４を接続する。電解液は、電池の密閉の前に電池容器内部１３に注入する。電解液の注入方法は、電池蓋２０を解放した状態にて電極群に直接添加する方法、又は電池蓋２０に設置した注入口から添加する方法がある。
【００１６】
その後、電池蓋２０を電池容器１３に密着させ、電池全体を密閉する。電解液の注入口がある場合は、それも密封する。電池を密閉する方法には、溶接、かしめ等公知の技術がある。
＜正極＞
正極１０は、正極合剤と、正極集電体とを備え、正極活物質及び結着材を含む正極合剤が、アルミニウム箔などの正極集電体に塗布されることにより形成される。電子抵抗の低減のため更に正極合剤層に導電剤を加えても良い。
【００１７】
正極合剤の厚さを薄くすることにより、電解液を介した活物質粒子表面へのLiイオンの供給がより容易となるため、高レートにおいても放電可能となり、電池１の出力を上げることができる。出力向上の観点から、正極合剤層の厚さは５〜４０μｍの範囲、さらに１５〜３０μｍの範囲であることが好ましい。しかし、正極合剤の厚さを薄くすることで、電池体積当たりの合剤料が低下することから容量が低下する傾向にある。この為、正極合剤層を薄くした場合、容量の大きい正極活物質を用いることが好ましい。
【００１８】
正極活物質としては、組成式ＬｉαＭｎxＭ１yＭ２zＯ2（式中、Ｍ１は、Ｃｏ，Ｎｉから選ばれる少なくとも１種、Ｍ２は、Ｃｏ，Ｎｉ，Ａｌ，Ｂ，Ｆｅ，Ｍｇ，Ｃｒから選ばれる少なくとも１種であり、ｘ＋ｙ＋ｚ＝１，０＜α＜１．２，０．２≦ｘ≦０．８，０．１≦ｙ≦０．４，０．０５≦ｚ≦０．４）で表されるリチウム複合酸化物が好ましい。その中でも、Ｍ１がＮｉ又はＣｏであって、Ｍ２がＣｏ又はＮｉであることが好ましく、ＬｉＭｎ1/3Ｎｉ1/3Ｃｏ1/3Ｏ2であればさらに好ましい。Ｎｉを多くすると容量が大きく取れ、Ｃｏを多くすると低温での出力が向上でき、Ｍｎを多くすると材料コストを抑制できる。また、添加元素は、サイクル特性を安定させるのに効果がある。この場合、特にＭ１としてＮｉを用い、０．５≦ｘ≦０．８の範囲で用いることが好ましい。
【００１９】
図２は、正極の電圧と抵抗の関係を示した図である。
【００２０】
正極活物質としてＬｉＭｎ1/3Ｎｉ1/3Ｃｏ1/3Ｏ2を用いた場合、正極の３．６Ｖ以下の低電位側で図１に示すように内部抵抗が急激に増加することがわかる。したがって、正極の作動電位を３．６Ｖ以上になるように正極と負極を組み合わせることが重要であり、特に正極の開始電圧は４．４〜４．２Ｖ、終止電圧は３．７Ｖ〜３．６Ｖとすることが好ましい。このように電池を作製することで、放電終了時の抵抗は低くなり、出力が向上することができる。
【００２１】
正極合剤に添加する結着材としては、正極を構成する材料と正極用集電体を密着させるものであればよく、例えば、フッ化ビニリデン，四フッ化エチレン，アクリロニトリル，エチレンオキシドなどの単独重合体又は共重合体，スチレン−ブタジエンゴムなどを挙げることができる。導電剤は、例えば、カーボンブラック，グラファイト，カーボンファイバー及び金属炭化物などのカーボン材料であり、それぞれ単独でも混合して用いても良い。
＜負極＞
正極の抵抗が高い部分を使用しないようにするために、負極活物質としては、黒鉛などの炭素材料と、リチウムと合金を形成することでリチウムを吸蔵する材料を混合して用いることが好ましい。リチウムと合金を形成することでリチウムを急増する材料は、例えば、Ｓｉ（シリコン）、Ｓｎ（スズ）、Ａｌ（アルミニウム）、Ｍｇ（マグネシウム）、Ｐ（リン）、Ｓｂ（鉛）などを用いることができる。また、Ｆｅ2Ｏ3（酸化鉄（ＩＩＩ））、ＮｉＯ（酸化ニッケル（ＩＩ））などのリチウムと化合物を形成する材料を用いることが好ましい。これらの活物質は、黒鉛と比較するとリチウム吸蔵に伴う体積変化は大きいが、リチウム吸蔵量が大きく、リチウムイオン二次電池の容量を増加させることができる。
【００２２】
正極の抵抗が高い部分を使用しないようにするためは、この中で特にＳｉを含むＳｉ系負極活物質を用いることが好ましい。Ｓｉ系負極活物質は理論容量密度が約４２００ｍＡｈ／ｇと、これらの中でも最大であるため、容量の観点からもＳｉ又はＳｉ化合物を負極活物質に用いることが好ましい。
【００２３】
Ｓｉ系負極活物質としては、リチウムイオンを吸蔵、放出するものであれば特に限定されることはないが、例えば、ＳｉＯx（酸化ケイ素）、ＳｉＮx（窒化ケイ素）などの酸化物、窒化物や、ＳｉＮｉxなどの遷移金属化合物を用いることができる。
【００２４】
負極活物質として炭素材料とＳｉ系負極活物質との混合物を用いることで、正極の終止電圧を３．６〜３．７にすることができる。
【００２５】
図３は、正極の抵抗が高い部分（３．６Ｖ以下）を用いないようにした電池１の電圧とＳＯＣとの関係を示した図である。
【００２６】
電池の開始電圧は４．３〜４．１Ｖ、終止電圧は３．０Ｖ〜２．０Ｖと設定した場合、正極は正極活物質としてＮｉとＣｏとＭｎとを有する  リチウム酸化物を用い、負極活物質として炭素材料とＳｉ系活物質とを有し、負極の開始電圧は０．０１〜０．１Ｖ、終止電圧は０．７Ｖ〜１．５Ｖになるように、正極と負極を組み合わせる。このようにすることで、正極の開始電圧は４．４〜４．２Ｖ、終止電圧は３．７Ｖ〜３．６Ｖの範囲で充放電する電池が提供可能である。図３中Ｃ１は、正極の開始電圧であり４．４〜４．２Ｖの範囲である。Ｃ２は、正極の終止電圧であり３．７Ｖ〜３．６Ｖの範囲である。Ａ１は負極の使用開始電圧であり、０．０１〜０．１Ｖの範囲である。Ａ２は負極の終止電圧であり０．７Ｖ〜１．５Ｖの範囲である。Ｂ１は、電池の開始電圧、Ｂ２は電池の終止電圧である。
【００２７】
図４にＳｉ系活物質に酸化シリコンＳｉＯを用い、黒鉛と混合させた場合の電圧とＳｉ混合比率との関係を示す。充電状態ＳＯＣ（ＳｔａｔｅＯｆ  Ｃｈａｒｇｅ）が５０％、３０％における負極電位をそれぞれ示した。ＳＯＣ５０％の場合、ＳｉＯの混合比率が１５％までは０．１Ｖで変わらないが、１５％以上になると負極電位が上昇しはじめる。ＳＯＣ３０％の場合、ＳｉＯの混合比率が増加すると、負極電位も増加し、ＳｉＯの混合比率が１５％で０．４Ｖを超え、ＳｉＯからＬｉが駆動することになる。ＳｉＯを繰り返し膨張収縮すると、劣化が早く進行してしまうため、サイクル試験の際にはＳｉＯを駆動させないようにするのがよい。仮に中心ＳＯＣ５０％、ΔＳＯＣ２０％でサイクル試験を実施するのであれば、ＳｉＯの混合量は全体の負極活物質量に対して１０％ｗｔ以内にするのが望ましい。
【００２８】
炭素材料とＳｉ系負極との混合率は、炭素材料とＳｉ系負極との総量に対してＳｉ系負極の比率を２ｗｔ％以上、１０ｗｔ％以下、好ましくは、５〜１０ｗｔ％の範囲とすることが好ましい。Ｓｉ比率が２ｗｔ％以下の場合、電池電圧の調節および容量確保が難しくなる可能性がある。
【００２９】
負極合剤中に用いるバインダ樹脂（結着剤）は、例えば、ポリエチレン、ポリプロピレン、ポリテトラフルオロエチレン、ポリフッ化ビニリデン、スチレンブタジエンゴム、ポリアルギン酸、ポリアクリル酸等を用いることができる。Ｓｉ系活物質は活物質にＬｉが挿入脱離する時、活物質が膨張収縮する。その際、活物質同士の結着、または活物質と集電体との結着が欠落してしまい、容量が劣化してしまう。容量劣化を防ぐためには、バインダの強度を大きくすることが好ましい。その指標として、バインダ膜の引っ張り強度が上げられる。Ｓｉ系活物質より、Ｌｉが挿入脱離しても、容量が劣化しない、バインダの引っ張り強度は１００ＭＰａ以上が望ましい。ポリイミド、ポリアミドイミドは強度を向上させるために、分子量を５０００〜５０００００の範囲とし、さらに、真空中での熱処理を行うことが好ましい。この熱処理の温度、分子量等の調節によって、バインダの強度を変えることができ、バインダの引っ張り強度を１００ＭＰａ以上とすることが可能である。
＜正極と負極の容量比＞
負極１２と正極１０とを組み合わせることにより本発明のリチウムイオン電池が構成されるが、正極１０に含まれる正極活物質の容量に対する負極１２に含まれる負極活物質の容量の比（負極容量／正極容量）が、１．０〜１．２となるようそれぞれの電極の容量が調整することが好ましい。正極と負極の容量比をこの範囲とすると、放電末期の電池の電圧変化は負極の電圧変化が反映され、かつ負極規制の電池となるため、正極は３．６Ｖ以下の急激に抵抗が上昇する部分を使用しないよう調節することができる。このため、正極の抵抗が高い部分を使用しなくなるため、抵抗が低減し、高出力の電池を提供することが可能である。電池の開始電圧、終止電圧を調節するためには、上記のように容量比を調節することが好ましい。容量比は、正負極の活物質量、またはＳｉ系負極の比率等を調節することにより変更することができる。Ｓｉ系負極の不可逆容量は大きいため、負極の容量が減り、正極の電位が高くなり、負極の電位も高くなる結果となる。
＜電解液＞
電解液は、リチウムイオンを含む化合物を電解質として含む非水溶媒である。電解液に使用される非水溶媒としては、低温特性、負極電極上の被膜形成の観点から、エチレンカーボネート（ＥＣ）、ジメチルカーボネート（ＤＭＣ）及びエチルメチルカーボネート（ＥＭＣ）等が例示され、ビニレンカーボネート（ＶＣ）等の添加物を加えてもよい。
【００３０】
電解液に用いるリチウム塩としては、特に限定はないが、無機リチウム塩では、ＬｉＰ
Ｆ6，ＬｉＢＦ4，ＬｉＣｌＯ4，ＬｉＩ，ＬｉＣｌ，ＬｉＢｒ等、また、有機リチウム塩では、ＬｉＢ［ＯＣＯＣＦ3］4，ＬｉＢ［ＯＣＯＣＦ2ＣＦ3］4，ＬｉＰＦ4（ＣＦ3）2，ＬｉＮ（ＳＯ2ＣＦ3）2，ＬｉＮ（ＳＯ2ＣＦ2ＣＦ3）2等を用いることができる。特に、ＬｉＰＦ6は、品質の安定性から好適な材料であり、民生用電池で多く用いられている。また、ＬｉＢ［ＯＣＯＣＦ3］4は、解離性，溶解性が良好で、低い濃度で高い導電率を示すので有効である。
＜セパレータ＞
正負極の短絡を防止するセパレータ１１として、公知のリチウムイオン電池に使用されているセパレータを用いることができ、ポリエチレン、ポリプロピレンなどのポリオレフィン製の微孔性フィルムや不織布などが挙げられる。電池の高出力化の観点からは、セパレータの厚みは、２０μｍ以下とすることが好ましく、１８μｍ以下とすることがより好ましい。このような厚みのセパレータを用いることで、電池の体積あたりの容量を大きくすることができる。しかし、セパレータを薄くしすぎると、取り扱い性が損なわれたり、正負極間の隔離が不十分となって短絡が生じ易くなったりするため、厚みの下限は１０μｍであることが好ましい。
【実施例１】
【００３１】
次に、実施例を挙げて本実施形態をより具体的に説明する。実施例１では、正極の開始電圧を４．３Ｖ、終止電圧は３．６１Ｖとし、負極の開始電圧を０．１Ｖ、終止電圧を１．１１Ｖとした。
＜リチウムイオン二次電池の作製＞
ロッキングチェア型のリチウムイオン二次電池を作製した。
＜正極＞
正極活物質としての層状ＬｉＭＯ２（Ｍは、Ｎｉ０．３Ｃｏ０．３Ｍｎ０．３を表す）と、導電材としてアセチレンブラックと、結着材としてのポリフッ化ビニリデン（ＰＶｄＦ）とが重量比で９３：４：３となるようにＮ−メチルピロリドン（ＮＭＰ）を溶媒として混合した。そして、Ｎ−メチルピロリドン（ＮＭＰ；溶媒）にこの混合物を混合し、正極合剤スラリーを調製した。そして、この正極合剤スラリーを厚さ１５μｍのアルミニウム箔に塗布し、大気中で乾燥した。乾燥して得られた正極をロールプレスにより成型し、４５ｍｍ×７０ｍｍに集電箔露出部（図５を参照しながら後記する）を加えた形状に切断して正極を作製した。
＜負極＞
黒鉛と、ＳｉＯと、導電材、結着材としてのポリイミド（ＰＩ）が重量比で８１：９：５：５となるようにＮＭＰを溶媒として混合した。炭素材料とＳｉ系負極との総量に対するＳｉ系負極の比率は、１０％である。
【００３２】
溶媒であるＮＭＰにこの混合物を混合し負極合剤スラリーを調製した。そして、この負極合剤スラリーを厚さ１０μｍの銅箔に塗布し、真空中で乾燥した。乾燥して得られた負極をロールプレスにより成型し、４５ｍｍ×７０ｍｍに集電箔露出部を加えた形状に切断して負極を作製した。
＜セパレータ＞
セパレータとしては、ポリプロピレン、ポリエチレン、ポリプロピレンが３層に積層された総厚み０．０３ｍｍのセパレータを用いた。２枚のセパレータで正極を挟み込み、周辺３辺を熱溶着させて袋状にして用いた。のセパレータを用いた。
＜電解液＞
電解液としては、エチレンカーボネート（ＥＣ）とエチルメチルカーボネート（ＥＭＣ）とジメチルカーボネート（ＤＭＣ）を体積比１：２：２で混合した有機溶媒  に、１．０ｍｏｌ／Ｌになるようにリチウムヘキサフルオロホスフェート（ＬｉＰＦ６）を溶解させたものを用いた。
＜正極と負極の容量比＞
前正極の容量に対する負極の容量の比（負極容量／正極容量）が、１．０になるよう設定した。
＜二次電池の作製＞
図５に電極体１０４の概念図を示す。袋状セパレータ１０３に収納された正極１０１及び負極１０２を挿入し、これらを積層して積層体を得た。そして、この積層体において、外部に露出している正極１０１及び負極１０２の部分（集電箔露出部）に、それぞれ、正極端子１０５及び負極端子１０６を超音波溶接にて接続し電極体１０４を得た。
【００３３】
次に、図６に示すように、２枚の熱溶着可能なシート１０７の間に電極体１０４を配設し、シート１０７の電解液注入箇所以外の部分を熱溶着させることで、図７に示す電極配設容器１０９を得た。
【００３４】
そして、この電極配設容器１０９内に前記の電解液を注入した。電解液注入後、開口部を熱溶着することで図８に示す電池１１を作製した。そして、封止後８時間の電解液含浸時間を設け、その後、４．２Ｖ−２．５Ｖの電圧範囲を０．２Ａの電流値で３サイクル充放電させて、以下の試験に供する電池１０１１を完成させた。
＜電池容量評価方法＞
電池を定電流０．５Ａで４．２Ｖまで充電し、３０分の運転休止の後、０．５Ａで２．５Ｖまで放電した。比較例１を１とし、容量比を算出した。測定結果を表１に示す。
＜出力評価方法＞
電池を定電流０．５ＡでＳＯＣ５０％まで充電し、３０分の運転休止の後、３０Ａで２．５Ｖまで放電した。比較例１を１とし、容量比を算出した。測定結果を表１に示す。
【実施例２】
【００３５】
実施例２では、正極の容量に対する負極の容量の比（負極容量／正極容量）が、１．２になるよう設定した。実施例２では、正極の開始電圧を４．３Ｖ、終止電圧は３．６Ｖとし、負極の開始電圧を０．１Ｖ、終止電圧を１．１１Ｖとした。
＜負極＞
黒鉛と、ＳｉＯと、導電材、結着材としてのポリイミド（ＰＩ）と、とが重量比で８１：９：５：５となるようにＮＭＰを溶媒として混合した。そして、ＮＭＰにこの混合物を混合し（負極合剤スラリーを調製した。そして、この負極合剤スラリーを厚さ１０μｍの銅箔に塗布し、真空中で乾燥した。乾燥して得られた負極をロールプレスにより成型し、４５ｍｍ×７０ｍｍに集電箔露出部を加えた形状に切断して負極を作製した。
＜正極と負極の容量比＞
前正極の容量に対する負極の容量の比（負極容量／正極容量）が、１．２になるよう設定した。
【００３６】
（比較例１）
比較例１では、Ｓｉを用いない電池を作製し評価した。正極の開始電圧は４．３Ｖ、終止電圧は３.２Ｖ、負極の開始電圧を０．１Ｖ、終止電圧は０．２Ｖである。
＜負極＞
黒鉛と、導電材、結着材としてのポリイミド（ＰＩ）とが重量比で９０：５：５となるようにＮＭＰを溶媒として混合した。そして、ＮＭＰにこの混合物を混合し（負極合剤スラリーを調製した。そして、この負極合剤スラリーを厚さ１０μｍの銅箔に塗布し、真空中で乾燥した。乾燥して得られた負極をロールプレスにより成型し、４５ｍｍ×７０ｍｍに集電箔露出部を加えた形状に切断して負極を作製した。
＜正極と負極の容量比＞
正極の容量に対する負極の容量の比（負極容量／正極容量）が、１．５になるよう設定した。
【００３７】
（評価結果）
実施例１、２、比較例１の評価結果を表に示す。実施例１の電池容量は比較例１と同等であった。実施例１の出力は比較例１よりも大きくなった。また、実施例２では正極と負極の容量比を１にすることで出力は実施例１よりも劣るが、電池容量は１よりも高くなり、かつ、比較例１よりも出力、容量が大きい。したがって、実施例の電池では容量を落とさずに出力向上が可能であることがわかった。
【００３８】
【表１】
2016167394.tif 000003
【符号の説明】
【００３９】
図１：電池１、正極１０、セパレータ１１、負極１２、電池容器（電池缶）１３、正極集電タブ、１４、負極集電タブ１５、内蓋１６、内圧開放弁１７、ガスケット１８、正温度係数抵抗素子１９、電池蓋２０、軸心２１
図５、図６：電池１０１１、正極１０１、負極１０２、セパレータ１０３、電極体１０４、正極端子１０５、負極端子１０６、シート１０７、熱溶着部１０８
【図１】
2016167394.tif 000004
【図２】
2016167394.tif 000005
【図３】
2016167394.tif 000006
【図４】
2016167394.tif 000007
【図５】
2016167394.tif 000008
【図６】
2016167394.tif 000009
【図７】
2016167394.tif 000010
【図８】
2016167394.tif 000011